FR 2930731 A1 20091106 FR 0802427 A 20080430 :L La présente invention concerne un nouveau matériau polymère acrylique, hydrophobe, parfaitement adapté pour la réalisation de lentilles intraoculaires. L'invention concerne également des lentilles intraoculaires réalisées à partir d'un tel matériau polymère. Les lentilles intraoculaires sont des implants ou prothèses ophtalmologiques qui sont mises en place chirurgicalement dans l'oeil de patients souffrant par exemple de cataracte, en remplacement de leur cristallin défaillant. Lors de cette intervention chirurgicale, le chirurgien commence par retirer le cristallin naturel malade du patient. Pour cela, il pratique une petite incision dans la cornée du patient, à travers laquelle il insère un outil appelé phacoémulsificateur, dont l'extrémité vient piquer la paroi antérieure du sac cristallinien et la traverse. Cet outil permet de fragmenter le cristallin par émission d'ultrasons, d'injecter du sérum physiologique pour mettre les fragments en solution et d'aspirer simultanément la solution contenant les fragments de cristallin. Le chirurgien, après y avoir injecté un lubrifiant de type sinovie, met en place dans le sac cristallinien la lentille intraoculaire devant remplacer le cristallin. Cette lentille comporte classiquement une partie optique correctrice, dont la correction varie selon les cas de 10 à 30 dioptries. Cette partie optique est sensiblement en forme de disque et présente une section généralement biconvexe asymétrique. Elle doit être positionnée de manière centrée par rapport à l'axe optique de l'oeil. De cette partie optique centrale s'étendent des prolongements latéraux appelés haptiques, généralement au nombre de deux ou de quatre et pouvant être de formes variées. Le rôle de ces haptiques est de tendre les parois du sac cristallinien et d'assurer un positionnement correct de la lentille par rapport à celles-ci. La lentille intraoculaire est implantée dans l'oeil du patient par l'incision de la cornée ayant préalablement servi à retirer le cristallin, au moyen d'un injecteur comportant un tube d'injection de diamètre extérieur inférieur à celui de l'incision et dont l'extrémité ouverte est introduite à travers cette incision. Afin que l'intervention soit la moins traumatisante possible pour le patient et pour éviter le développement d'un astigmatisme postopératoire, l'incision réalisée dans la cornée doit être la plus petite possible. La longueur de ces incisions a considérablement diminuée au cours des dernières années. On pratique actuellement des incisions de l'ordre de 2,5 mm de long et l'on souhaite atteindre bientôt une longueur de 2,2 mm, voire 2 mm dans le futur. La lentille intraoculaire, d'un diamètre nettement supérieur, doit donc être préalablement placée dans une configuration repliée d'insertion permettant son passage à travers cette incision de très faible longueur. Pour cela, la lentille est placée, avec une solution aqueuse d'acide hyaluronique par exemple, dans la chambre de chargement d'une cartouche d'injection qui provoque à sa fermeture l'enroulement de la lentille sur elle-même. Une fois la cartouche d'injection montée dans l'injecteur, un piston vient pousser l'extrémité arrière de la lentille dans le tube d'injection de l'injecteur, la comprimant encore ainsi que ses haptiques et provoquant son expulsion en dehors de l'injecteur dans le sac cristallinien de l'oeil du patient. Une fois libérée dans le sac cristallinien, la lentille intraoculaire doit se déployer rapidement pour pouvoir se positionner correctement et être capable de remplir sa fonction de correction optique de manière satisfaisante. En raison de leur nature les destinant à être implantées à demeure à l'intérieur d'un oeil humain, de la fonction optique qu'elles doivent accomplir et de leur procédé de pose très contraignant, les lentilles intraoculaires sont soumises à de très nombreuses contraintes et doivent remplir simultanément de nombreux critères pour être jugées satisfaisantes. D'un point de vue optique, les lentilles intraoculaires doivent être réalisées dans un matériau transparent d'indice optique suffisant, c'est-à-dire supérieur à 1,5, capable de focaliser sur la macula une fois la lentille en place. Ce matériau doit permettre de réaliser un usinage de grande précision pour obtenir la qualité optique nécessaire. D'autre part, les lentilles ne doivent pas causer de problème d'éblouissement et ne doivent pas blanchir ni devenir diffusives si elles subissent un brusque changement de température dans la gamme des températures pouvant être usuellement rencontrées. Le matériau utilisé pour leur réalisation doit être compatible avec une implantation permanente dans l'oeil humain et ne doit pas être cytotoxique. Il ne doit pas, au fil du temps, diffuser de produits toxiques pour ne pas provoquer de nécroses. En outre, pour que la lentille puisse être posée sans problème, le matériau doit être suffisamment souple pour pouvoir être plié et enroulé sur lui-même. Il doit résister à l'étirement et à la pression de poussée sans se rompre, ni casser le tube d'injection, de manière à passer par un orifice d'éjection de 3 diamètre extrêmement réduit, de l'ordre de 1,5 mm ou même moins. Enfin, une fois dans l'oeil du patient, la lentille intraoculaire doit être capable de se déployer toute seule, sans rester collée et en un temps relativement court, afin de se positionner correctement dans le sac cristallinien et de retrouver ses caractéristiques optiques. De nombreuses lentilles intraoculaires, de forme et de composition variées, ont été proposées dans l'art antérieur. Cependant:, malgré la très grande diversité proposée, aucune n'a réussi jusqu'à présent à remplir l'ensemble de ces critères de façon satisfaisante. Le but de l'invention est de fournir un nouveau matériau permettant la réalisation de lentilles intraoculaires remplissant l'ensemble de ces conditions. Dans l'art antérieur, on a tenté de diminuer la taille des lentilles intraoculaires de manière à pouvoir les introduire plus facilement à travers une incision de plus en plus petite. Pour conserver les propriétés optiques de ces lentilles, on a dû rechercher des matériaux d'indice optique de plus en plus élevé. Cependant, on a alors été confronté à des problèmes d'éblouissement liés à des réflexions multiples de la lumière entre la rétine et la lentille. Une autre voie a consisté à utiliser un matériau plus déformable pour réaliser des lentilles de même taille et d'indice constant. Les matières plastiques utilisées pour cela dans l'art antérieur peuvent être classées en deux grandes catégories : les matières plastiques dites � hydrophiles � et celles dites � hydrophobes �. Les matières plastiques � hydrophiles � sont les plus déformables. Leur taille et leur souplesse dépendent de la quantité d'eau absorbée. Elles sont dures et compactes en absence d'eau, ce qui permet de les usiner facilement à température ambiante. Lorsqu'elles sont hydratées, elles se dilatent et deviennent molles et souples, ce qui leur permet d'être implantées dans l'oeil. Cependant, ces lentilles dites � hydrophiles � qui contiennent près de 25% d'eau à la température de l'oeil, sont en équilibre avec l'eau de l'oeil dans lequel elles sont implantées. Or, comme il est difficile de débarrasser entièrement les lentilles hydrophiles de leurs impuretés de synthèse et résidus de fabrication, des produits toxiques provenant de la lentille peuvent diffuser dans l'oeil et provoquer des inflammations voire dans certains cas des nécroses. Les matières plastiques de la deuxième catégorie, dites � hydrophobes �, présentent des caractéristiques propres qui ne dépendent pas de la quantité d'eau absorbée. Elles peuvent être facilement purifiées et débarrassées des produits résiduels à la fabrication insolubles dans l'eau. Il s'agit par exemple de polymères acryliques ou à base de silicone. La souplesse de ces matériaux dépend de la température à laquelle ils se trouvent. Ils présentent une température de transition vitreuse (Tg) en dessous de laquelle ils sont durs et peuvent être usinés et au-dessus de laquelle ils deviennent souples, déformables et élastiques. Pour la réalisation de lentilles intraoculaires, on doit choisir un matériau présentant une température de transition vitreuse suffisamment basse pour que la lentille résultante soit assez souple pour être roulée et étirée à la température d'une salle d'opération, soit environ 18 à 20°C. L'invention se palace dans le cadre de ces matières plastiques dites � hydrophobes � et visent plus spécifiquement les polymères acryliques. Le problème bien connu de ces matériaux hydrophobes est que plus ils sont souples et déformables et plus ils deviennent collants. De ce fait, les lentilles intraoculaires peuvent avoir du mal à se déployer correctement lorsqu'elles sont implantées dans l'oeil du patient. En particulier, les haptiques restent très souvent collées à la partie optique de la lentille. Ce défaut se produit quelle que soit la forme géométrique des haptiques. Il est aggravé par le fait que pour diminuer l'encombrement global des lentilles afin de pouvoir les faire passer par une incision de taille minimale, on réduit le plus possible l'épaisseur de la zone médiane de la lentille, inactive optiquement, et des haptiques qui la prolongent. L'épaisseur étant réduite au niveau de la zone de rattachement des haptiques formant charnière, la force de ressort de la matière, servant normalement à déplier les haptiques, est nettement diminuée et ne suffit plus à vaincre la force d'adhérence de la matière collante et à décoller les haptiques de la partie optique de la lentille. Le chirurgien doit alors tenter de les décoller manuellement à l'aide d'un petit outil qu'il passe à travers l'incision à la place de l'injecteur. Cette opération, risquée et particulièrement délicate, se solde le plus souvent par un échec. Pour résoudre ce problème technique, on a proposé dans l'art antérieur de traiter la surface des lentilles, postérieurement à leur fabrication, pour les rendre plus glissantes et moins collantes. La demande de brevet WO 94/25510 propose par exemple d'exposer pour cela leur surface à un plasma. L'invention offre une solution différente à ce problème en fournissant pour la réalisation de lentilles intraoculaires, un nouveau matériau non collant par nature, c'est-à-dire un matériau dont la 2930731 .7 tension de surface est importante et préférentiellement supérieure à 40 dynes.cm à une température supérieure à sa température de transition vitreuse. De façon surprenante, ce nouveau matériau 5 est, malgré cela, particulièrement souple et déformable à température ambiante et présente une grande aptitude à la déformation sans rupture aux températures de pose et d'utilisation de la lentille, c'est-à-dire entre 18 et 35°C. 10 Le matériau selon l'invention étant intrinsèquement peu collant à l'état humide, la force de ressort nécessaire au niveau de la charnière pour déplier les haptiques de la lentille est très faible. L'épaisseur de la zone médiane de la lentille et de ses 15 haptiques peut donc avantageusement être réduite pour diminuer l'encombrement global de la lentille, sans conséquence néfaste pour son. déploiement à la pose. Pour résoudre ce problème technique, l'invention fournit un nouveau matériau polymère 20 acrylique, hydrophobe, destiné à la réalisation d'implants ophtalmologiques et plus particulièrement de lentilles intraoculaires. Ce matériau est obtenu par polymérisation radicalaire à partir d'un mélange comprenant au moins 25 les monomères suivants : - un arylalcoxy-acrylate ou un arylalcoxyméthacrylate ; - un alkylacrylate ; - un acrylate hydroxylé ; 30 - un méthacrylate hydroxylé ; - un diacrylate de diol ; et - un diméthacrylate de diol. Pour démarrer le processus de polymérisation de ce matériau, on ajoute à ce mélange un composé 35 initiateur. Il s'agit préférentiellement d'un peroxyde d'alkyl, de préférence le peroxyde de lauroyl. Avantageusement, ce mélange peut également comprendre un agent de transfert, préférentiellement de la famille des thiols et par exemple le butane thiol ou l'octane thiol. Des lentilles intraoculaires à implanter chirurgicalement dans le sac cristallinien, en remplacement du cristallin naturel, peuvent avantageusement être réalisées à partir de ce matériau polymère acrylique. En effet, le matériau polymère acrylique selon l'invention présente un indice optique important, supérieur à 1,5, mais insuffisant pour provoquer les phénomènes de réflexions multiples causant le problème d'éblouissement. Cet indice est préférentiellement compris entre 1,525 et 1,537. Ce matériau présente une faible température de transition vitreuse, lui permettant d'être particulièrement souple, déformable et élastique à la température d'implantation de la lentille et à la température de l'oeil. Sa température de transition vitreuse est avantageusement: inférieure ou égale à -5°C et par exemple de l'ordre de -20°C. Il présente une grande aptitude à la déformation sans rupture aux températures d'utilisation, c'est-à-dire entre 18 et 35°C. Avec un module d'élasticité inférieur à 10 MPa à 30°C et un allongement à la rupture en traction supérieur ou égal à 200%, il peut être facilement roulé et étiré sans problème pour être implanté dans l'oeil du patient. Grâce à sa tension de surface importante, le matériau selon l'invention est non collant sur lui-même à l'état humide. Il peut donc se déployer facilement et entièrement une fois en position dans l'oeil du patient et résout ainsi de façon satisfaisante le problème des haptiques restant collées à la partie optiques des lentilles intraoculaires. Ce déploiement se fait de manière rapide du fait du faible temps de relaxation du matériau selon l'invention qui est inférieur à 1 seconde à une température de 20°C et inférieur à 0,1 seconde à 30°C. Le matériau selon l'invention est facilement purifiable et présente un taux d'absorption d'eau inférieur à 5% à une température de 40°C et inférieur à 3% à 30°C. Il ne présente ainsi aucune cytotoxicité ni extraction à l'eau. Enfin, il est homogène et ne présente pas de variation locale de la solubilité de l'eau en fonction de la température, ce qui lui évite de blanchir en cas de changement rapide de la température. D'autres caractéristiques et avantages de l'invention apparaîtront à la lecture de la description détaillée qui va suivre, en particulier le rôle, la nature préférentielle et :La quantité de chacun des monomères et autres constituants du mélange permettant d'obtenir le matériau selon l'invention. Pour faciliter la bonne compréhension du lecteur, cette description est accompagnée à titre d'exemple des dessins annexés suivants : . la figure 1 est un premier exemple de lentille intraoculaire pouvant être réalisée à partir du matériau selon l'invention ; . la figure 2 est un deuxième exemple de lentille intraoculaire pouvant être réalisée à partir du matériau selon l'invention ; . la figure 3 est un dessin schématique illustrant l'implantation dans l'oeil d'un patient d'une lentille intraoculaire réalisée à partir du matériau selon l'invention. Sur les figures 1 et 2, on a représenté deux exemples classiques de lentille intraoculaire 1 pouvant être réalisée à partir du matériau polymère acrylique selon l'invention. Ces lentilles 1 comportent une partie optique 2 centrale, sensiblement en forme de disque et à profil bi-convexe. De cette partie optique 2 s'étendent des prolongements latéraux appelés haptiques 3. Sur la figure 1, ces haptiques 3 sont au nombre de deux. Elles sont disposées de manière diamétralement opposée et présentent une forme de bras recourbé allant chacun dans un sens opposé. La lentille de la figure 2 comporte quatre haptiques 3 en forme d'anneau percé d'un orifice central 4. Ces haptiques 3 sont régulièrement réparties sur le pourtour de la partie optique 2. Sur les exemples représentés, les haptiques 3 sont réalisées d'une pièce avec la partie optique 2 de la lentille 1. Ce type de lentille est appelé � lentille monobloc �. Le matériau selon l'invention est parfaitement adapté à la réalisation de telles lentilles. Les haptiques 3 sont reliées à la partie optique centrale 2 par une zone de jonction 5 formant charnière qui génère un effet de ressort par rappel élastique de la matière pour déplier la lentille lors de son implantation dans l'oeil d'un patient. La figure 3 illustre schématiquement l'intervention d'implantation d'une lentille intraoculaire 1 dans l'oeil 6 d'un patient. Comme expliqué dans la partie introductive, la lentille 1 est enroulée sur elle-même à l'intérieur d'un injecteur 7 dont l'extrémité est introduite à travers une incision 8 de petite taille, préalablement réalisée dans la cornée 9 du patient. L'extrémité de l'injecteur 7 pénètre ensuite dans le sac cristallinien 10 préalablement vidé du cristallin naturel. La lentille intraoculaire 1 est alors éjectée dans le sac cristallinien 10 où elle se déploie et se positionne grâce à ses haptiques 3 entre la paroi antérieure 11 et la paroi postérieure 12 du sac. La lentille intraoculaire 1 est maintenue par ses haptiques 3 en position d'utilisation, comme représenté en traits pointillés sur la figure 3. Le matériau selon l'invention est particulièrement adapté à la réalisation de telles lentilles intraoculaires 1. Il s'agit d'un polymère acrylique obtenu par polymérisation radicalaire à partir d'un mélange de monomères contenant au moins : - un arylalcoxy-acrylate ou un arylalcoxy- méthacrylate ; - un alkylacrylate ; - un acrylate hydroxylé ; - un méthacrylate hydroxylé ; - un diacrylate de diol ; et. - un diméthacrylate de diol. L'utilisation d'un arylalcoxy-acrylate ou d'un arylalcoxy-méthacrylate permet d'obtenir un polymère final d'indice optique élevé. On peut utiliser comme arylalcoxy-acrylate ou arylalcoxy-méthacrylate un composé choisi pour 1'arylalcoxy-acrylate parmi le 2-phénoxy-éthylacrylate, le 2-phénoxy-2-éthoxy-éthyl.acrylate, le 2-phénoxy-2- éthoxy-2-éthoxy-éthylacrylate et ses oligomères supérieurs, et pour l'arylalcoxy-méthacrylate parmi le 2-phénoxy-éthylméthacrylate, le 2-phénoxy-2-éthoxy- éthylméthacrylate, le 2-phénoxy-2-éthoxy-2-éthoxy- éthylméthacrylate et ses oligomères supérieurs. On peut citer à titre d'exemple préférentiel le 2-phénoxy-éthylacrylate, les arylalcoxy-acrylates étant en général préférés aux arylalcoxy-méthacrylates car ils présentent une température de transition vitreuse nettement inférieure. Le mélange initial avant polymérisation comprend préférentiellement entre 45 et 90% en masse d'arylalcoxy-acrylate ou d'arylalcoxy-méthacrylate. De préférence, il contient entre 66 et 75% en masse d'arylalcoxy-acrylate ou d'arylalcoxy-méthacrylate, avec une valeur préférée de l'ordre de 74%. On ajoute au mélange au moins un alkylacrylate dans le but de baisser la température de transition vitreuse du polymère résultant. On peut donc utiliser pour cela tous les alkylacrylates qui, une fois polymérisés, présentent une faible température de transition vitreuse et ne sont pas trop collants. Pour des raisons pratiques, on se limite de préférence aux alkylacrylates présentant une température d'ébullition supérieure à 100°C afin d'éviter les problèmes de bulles. L'alkylacrylate utilisé comporte préférentiellement une chaîne alkyle possédant de 4 à 6 atomes de carbone, l'acrylate de butyle pouvant avantageusement être choisi parmi ceux-ci. Le mélange initial avant polymérisation comprend préférentiellement entre 5 et 20% en masse d'alkylacrylate, plus préférentiellement entre 10 et 15%, 10% étant une valeur préférée. Pour diminuer le caractère collant du matériau à l'état humide, le polymère final doit avoir une quantité suffisante de fonctions hydroxyles en surface. L'eau forme ainsi un film continu à la surface du matériau qui ne colle plus sur lui-même. On ajoute ainsi au mélange des monomères hydroxylés : un acrylate hydroxylé et un méthacrylate hydroxylé, qui augmentent la tension de surface et l'affinité de la surface avec l'eau du polymère résultant. Pour être acceptables ces monomères ne doivent pas présenter, à l'état polymérisé, une température de transition vitreuse trop élevée, c'est-à-dire supérieure à 0°C. L'acrylate hydroxylé utilisé est par exemple un mono-acrylate de dihydroxy-alkyle ou de dihydroxyéthoxy-alkyle dont la chaîne alkyle du glycol comporte de 2 à 6 atomes de carbone. On peut citer par exemple l'acrylate d'hydroxy-éthyle, l'acrylate d'hydroxybutyle dit acrylate de butanediol, l'acrylate d'hexanediol, le monoacrylate de diéthylène glycol et le monoacrylate de triéthylène glycol. Le méthacrylate hydroxylé utilisé est préférentiellement un monométhacrylate de dihydroxyalkyle ou de dihydroxy-éthoxy-alkyle dont la chaîne alkyle du glycol comporte de 2 à 6 atomes de carbone. Il s'agit par exemple du méthacrylate d'hydroxy-éthyle, du monométhacrylate de butanediol, du monométhacrylate d'hexanediol, du monométhacrylate de diéthylène glycol ou du monométhacrylate de triéthylène glycol. La proportion de ces monomères hydroxylés dans le mélange avant polymérisation doit être suffisante pour que le matériau résultant présente une tension de surface convenable et ne blanchisse pas au contact prolongé de l'eau à 35°C. Elle ne doit cependant pas être trop importante pour que le matériau résultant reste globalement hydrophobe et n'absorbe pas trop d'eau afin d'éviter les problèmes spécifiques des matériaux hydrophiles. Avantageusement, l'acrylate hydroxylé et le méthacrylate hydroxylé représentent ensemble préférentiellement entre 5 et 20% en masse du mélange, et plus préférentiellement autour de 16 à 17% du mélange. La proportion relative de ces deux monomères hydroxylés l'un par rapport à l'autre peut varier selon les cas de 30 à 70% pour l'un et inversement pour l'autre en fonction de la température de transition vitreuse souhaitée. Le mélange contient également des composés réticulants permettant d'obtenir à la polymérisation un réseau tridimensionnel et non des polymères linéaires. Pour obtenir un tel maillage, on ajoute des monomères difonctionnels de préférence aux trifonctionnels : préférentiellement un diacrylate de diol et un diméthacrylate de diol. L'utilisation à la fois d'un diacrylate et d'un diméthacrylate permet d'obtenir un matériau final homogène dans lequel l'ensemble des monomères initiaux sont liés et ne se séparent pas en phases distinctes. En effet, le mélange initial de monomères contient des composés acrylates et des composés méthacrylates qui ne polymérisent pas à la même vitesse. Le mélange de ces deux réticulants permet de réticuler l'ensemble des monomères avec une répartition homogène des noeuds de réticulation dans le polymère résultant, le taux de branchement étant sensiblement constant tout au long de la polymérisation. Ces composés réticulants comportent des fonctions éthoxy et éventuellement hydroxy de façon à ne pas augmenter la température de transition vitreuse du matériau final et simultanément à maintenir un niveau d'hydrophilie homogène avec le reste de la composition. Le diacrylate de diol utilisé est préférentiellement le diacrylate de diéthylène glycol, le diacrylate de triéthylène glycol ou un diacrylate d'alkyldiol dont la chaîne alkyle comporte de 2 à 6 atomes de carbone. Le diméthacrylate de diol utilisé peut être le diméthacrylate de diéthylène glycol ou un diméthacrylate d'alkyldiol dont la chaîne alkyle comporte de 2 à 6 atomes de carbone. Un diméthacrylate hydroxylé tel que le diacrylate de glycerol apporte une contribution supplémentaire à l'hydrophilie. La quantité de réticulants doit être suffisante pour que, dans le polymère final, il ne reste pas trop de longues chaînes pendantes riches en alkylacrylate ou en arylalkoxy-acrylate qui augmentent le caractère collant du polymère. En outre, plus le taux de réticulation est important et plus le temps de relaxation du polymère est court, la lentille se déployant plus vite dans l'oeil à température de transition vitreuse constante. Mais d'autre part, le polymère résultant devient cassant lorsque son taux de réticulation est trop important. La quantité diacryliques de diol et de diméthacryliques de diol doit donc être soigneusement choisie. De préférence, on ajoute au mélange ces composés réticulants en quantités telles que le niveau de réticulation final soit une masse entre noeuds de réticulation comprise entre 2000 gr/M et 10000 gr/M. Avantageusement, l'ensemble diacrylate de diol et diméthacrylate de diol représente préférentiellement entre 1 et 3% en masse du mélange, la proportion relative entre le diacrylate de diol et le diméthacrylate de diol variant de préférence de 30 à 70% de l'un par rapport à l'autre et inversement. En résumant les considérations détaillées ci-dessus, on peut imaginer un mélange particulier de monomères conduisant par polymérisation radicalaire à un mode de réalisation préférentiel du matériau selon l'invention. Ce mélange comprenant préférentiellement au moins les monomères suivants : le 2-phénoxy- éthylacrylate ; l'acrylate de butyle ; l'acrylate d'hydroxy-éthyle ou l'acrylate d'hydroxybutyle ; le méthacrylate d'hydroxy-éthyle ; le diacrylate de diéthylène glycol ; et le dméthacrylate de diéthylène ou de triéthylène glycol. Le matériau selon L'invention n'est cependant pas limité aux monomères précédemment cités, d'autres monomères pouvant bien entendu être rajoutés au mélange, comme par exemple le diméthacrylate d'éthylène glycol ou le diméthacrylate de glycérol qui peuvent être ajoutés en plus du diacrylate de diéthylène glycol et du diméthacrylate de diéthylène ou de triéthylène glycol afin d'ajuster le niveau de réticulation. D'une façon générale, les monomères choisis présentent préférentiellement une température d'ébullition supérieure à 100°C afin d'éviter les problèmes de bulles, et une masse molaire comprise entre 130 et 350 g/mol qui permet d'éliminer facilement les monomères résiduels non polymérisés à la fin de la réaction de polymérisation. En plus des monomères, le mélange initial peut contenir un certain nombre de composés supplémentaires de nature différente. Il comprend par exemple un composé initiateur qui sert à amorcer la réaction de polymérisation en créant des sites actifs sur les monomères. Il permet ainsi de régler la cinétique de la réaction de polymérisation. Ce composé initiateur est par exemple un peroxyde d'alkyl, préférentiellement le diperoxyde de lauroyl communément appelé peroxyde de lauroyl, qui, très réactif dès 80°C, est le moins dangereux de cette famille. On peut ajouter éventuellement un second initiateur plus stable tel que par exemple le 1,1-di- ter-butylperoxycyclohexane ou un équivalent sensiblement de même réactivité. Ce ou ces composés sont ajoutés au mélange en très petite quantité, le mélange comprenant par exemple entre 0,3 et 0,7% en masse de composé initiateur. Avantageusement, le mélange peut également comprendre un agent de transfert. De façon surprenante, les présents inventeurs ont constaté que l'ajout d'une petite quantité d'agent de transfert à ces systèmes acryliques réticulés permettait de réduire simultanément et considérablement deux propriétés particulièrement gênantes et bien connues de ces polymères acryliques : d'une part la fragilité et le caractère cassant des polymères fortement réticulés qui se traduit par un allongement à la rupture inversement proportionnel au taux de réticulation, et d'autre part le caractère collant de ces polymères qui augmente avec la longueur de chaîne entre les noeuds de réticulation. Ces deux propriétés agissent en sens contraire : Plus on augmente le taux de réticulation et moins le polymère résultant est collant, mais plus il est fragile et casse avec une déformation limitée à des valeurs comprises entre 60 et 100%. Les inventeurs ont remarqué que l'agent de transfert permettait avantageusement d'augmenter l'aptitude à la déformation sans rupture du matériau. L'ajout au mélange d'un agent de transfert permet d'avoir un taux de réticulation élevé et donc un polymère résultant peu collant, tout en gardant de façon surprenante un allongement à la rupture important. Cet agent de transfert arrête localement la polymérisation en transférant le radical d'un monomère à un autre. La formation du maillage tridimensionnel est ainsi localement interrompue et l'on obtient à ce niveau une maille coupée avec une chaîne pendante courte reliée au réseau mais dont l'autre extrémité reste libre. L'agent de transfert permet ainsi d'obtenir un maillage plus lâche capable de s'étirer davantage sans rupture. L'agent de transfert peut être un produit halogéné ou plus préférentiellement un composé de la famille des thiols. Il s'agit par exemple du butane thiol ou de l'octane thiol. Avantageusement, une très petite quantité d'agent de transfert est nécessaire à l'obtention de ce résultat. Le mélange initial contient ainsi préférentiellement entre 0,03% et 0,1% en masse d'agent de transfert, plus préférentiellement encore entre 0,04% et 0,07% d'agent de transfert, 0,05% étant une valeur préférée pour le butane thiol. Afin de rendre ce descriptif plus complet, on va maintenant décrire un exemple de procédé d'obtention du matériau polymère acrylique selon l'invention à partir du mélange initial détaillé ci-dessus. Pour réaliser la polymérisation recherchée, on commence par mélanger entre eux tous les différents monomères nécessaires à la réaction. Avantageusement, ces monomères sont solubles les uns dans les autres et une simple agitation suffit à réaliser un mélange homogène de ceux-ci. On ajoute ensuite à ce mélange le composé ou les composés initiateurs nécessaires pour déclencher la réaction de polymérisation. Lorsqu'il s'agit d'un peroxyde, celui-ci est généralement instable et peu soluble à température ambiante dans le mélange de monomères. Il est alors préférable de le dissoudre dans une fraction de mélange préalablement chauffée à une température d'environ 40°C, puis de remélanger cette fraction contenant le composé initiateur au reste du mélange de monomères. L'agent de transfert est également rajouté au mélange avant ou après le composé initiateur. Le mélange obtenu est conservé au réfrigérateur, à l'abri de la lumière. Pour réaliser la polymérisation, on prélève de petites quantités de ce mélange que l'on place dans des moules et que l'on porte à une température comprise entre 75°C et 95°C. Selon la température réactionnelle choisie, la polymérisation est plus ou moins rapide et plus ou 30 moins efficace. A 75°C par exemple, la polymérisation dure environ dix heures et le polymère obtenu est de grande qualité avec un faible taux de monomères résiduels, c'est-à-dire de monomères n'ayant pas réagi. Au 35 contraire à 95°C, la polymérisation ne dure qu'une heure, mais le taux de monomères résiduels reste important. Si l'on utilise un second peroxyde, on termine la polymérisation par une deuxième étape de cuisson à une température plus élevée, préférentiellement supérieure à la première de 15 à 20°C. Pendant la polymérisation, la température de l'ensemble doit être surveillée de façon à être maintenue sensiblement constante. Les calories dégagées par la réaction qui est exothermique doivent être évacuées par exemple par convection aéraulique ou hydraulique. Une fois la réaction terminée et après refroidissement, on procède au démoulage du polymère. Les moules sont préférentiellement choisis de façon à obtenir après démoulage des blocs de polymère de forme générale cylindrique de faible hauteur, de type � jeton � ou � palet �. Une telle forme est parfaitement adaptée à un usinage ultérieur de ces blocs de polymère en vue d'obtenir les lentilles intraoculaires. Bien entendu, un moulage direct des lentilles intraoculaires est également possible avec un moule adapté. Les blocs de polymère doivent ensuite être purifiés, afin de les débarrasser des monomères n'ayant pas réagi et des produits résiduels provenant notamment de la synthèse de chacun des monomères utilisés. Pour cela, les blocs de polymère sont placés sous une atmosphère non oxydante, c'est-à-dire sous le flux d'un gaz non oxydant tel que de la vapeur d'eau, de l'argon ou de l'azote par exemple, à une température comprise entre 120°C et 150°C et sous une pression réduite comprise entre 20 et 100 mbars. La durée de ce traitement est comprise entre 12 et 48 heures selon la température choisie. Avec un tel traitement, on peut évaporer jusqu'à 4 à 10% de produits extractibles. Les blocs de matériau polymère sont alors prêts à être usinés, à une température inférieure à la température de transition vitreuse du polymère, pour réaliser les lentilles intraoculaires selon l'invention. Afin de parfaitement décrire l'invention, plusieurs exemples de matériaux polymères acryliques selon l'invention sont détaillés ci-dessous. Exemple 1 : Le matériau polymère acrylique n°1 a été obtenu par polymérisation radicalaire à partir du mélange initial suivant : (Les quantités sont exprimées en pourcentages massiques.) MONOMÈRES : - 2 phénoxy-éthylacrylate 78,4% - acrylate de n-butyle 13,1% - acrylate d'hydroxy-éthyle 2,6% - méthacrylate d'hydroxy-éthyle 4,4% - diacrylate de diéthylène glycol 0,5% - diméthacrylate de diéthylène glycol 0,5% - diméthacrylate d'éthylène glycol 0,5% COMPOSÉ INITIATEUR : - diperoxyde de lauroyle 0,5% AGENT DE TRANSFERT : - butane thiol 0,05% 30 On obtient ainsi, après polymérisation à 85°C pendant une durée de quatre heures, un matériau polymère acrylique présentant un indice optique égal à 1,536 et une température de transition vitreuse 35 sensiblement égale à -8,4°C. Exemple 2 : Le matériau polymère acrylique n°2 a été obtenu par polymérisation radicalaire à partir du mélange initial suivant : (Les quantités sont exprimées en pourcentages massiques.) MONOMÈRES : 73,7% - 2 phénoxy-éthylacrylate - acrylate de n-butyle 8,2% - acrylate d'hydroxy-éthyle 12,2% - méthacrylate d'hydroxy-éthyle 4,1% - diacrylate de diéthylène glycol 0,6% - diméthacrylate de diéthylène glycol 0,6% - diméthacrylate d'éthylène glycol 0,6% COMPOSÉ INITIATEUR : 0,5% - diperoxyde de lauroyle AGENT DE TRANSFERT : 0,05% - butane thiol On obtient ainsi, après polymérisation à 75°C pendant une durée de neuf heures, un matériau polymère acrylique présentant un indice optique égal à 1,535 et une température de transition vitreuse sensiblement égale à -7,7°C. Exemple 3 : Le matériau polymère acrylique n°3 a été obtenu par polymérisation radicalaire à partir du mélange initial suivant : (Les quantités sont exprimées en pourcentages massiques.) MONOMÈRES : - 2 phénoxy-éthylacrylate 72,1% - acrylate de n-butyle 10,3% - acrylate d'hydroxy-éthyle 10,3% - méthacrylate d'hydroxy-éthyle 5,2% - diacrylate de diéthylène glycol 0,7% - diméthacrylate de diéthylène glycol 0,7% - diméthacrylate d'éthylène glycol 0,7% COMPOSÉ INITIATEUR : - diperoxyde de lauroyle 0,5% AGENT DE TRANSFERT : - butane thiol 0,05% On obtient ainsi, après polymérisation à 75°C pendant une durée de neuf heures, un matériau polymère acrylique présentant un indice optique égal à environ 1,532 et une température de transition vitreuse sensiblement égale à -7,6°C. De manière évidente, l'invention ne se limite pas aux modes de réalisation préférentiels décrits précédemment et représentés sur les différentes figures, l'homme du métier pouvant y apporter de nombreuses modifications et imaginer d'autres variantes sans sortir ni de la portée, ni du cadre de l'invention. REVENDICATIONS1. Matériau polymère acrylique, hydrophobe, destiné à la réalisation d'implants ophtalmologiques et plus particulièrement de lentilles intraoculaires, caractérisé en ce qu'il est obtenu par polymérisation radicalaire à partir d'un mélange comprenant au moins les monomères suivants : - un arylalcoxy-acrylate ou un arylalcoxy- méthacrylate ; - un alkylacrylate ; - un acrylate hydroxylé ; - un méthacrylate hydroxylé ; - un diacrylate de diol ; et - un diméthacrylate de diol. 2. Matériau polymère acrylique selon la revendication 1 caractérisé en ce que le mélange comprend en outre un composé initiateur. 3. Matériau polymère acrylique selon la revendication précédente caractérisé en ce que le composé initiateur est le diperoxyde de lauroyl ou le 1,1-di-ter-butylperoxycyclohexane. 4. Matériau polymère acrylique selon l'une quelconque des revendications précédentes caractérisé en ce que le mélange comprend en outre un agent de transfert. 5. Matériau polymère acrylique selon la revendication précédente caractérisé en ce que l'agent de transfert est de la famille des thiols. 6. Matériau polymère acrylique selon la revendication précédente caractérisé en ce que l'agent de transfert est le butane thiol ou l'octane thiol. 7. Matériau polymère acrylique selon l'une quelconque des revendications précédentes caractérisé en ce que l'arylalcoxy-acrylate ou l'arylalcoxyméthacrylate est un composé choisi pour l'arylalcoxyacrylate parmi le 2-phénoxy-éthylacrylate, le 2- phénoxy-2-éthoxy-éthylacrylate, le 2-phénoxy-2-éthoxy-2-éthoxy-éthylacrylate et ses oligomères supérieurs, et pour l'arylalcoxy-méthacrylate parmi le 2-phénoxyéthylméthacrylate, le 2-phénoxy-2-éthoxy- éthylméthacrylate, le 2-phénoxy-2-éthoxy-2-éthoxy- éthylméthacrylate et ses oligomères supérieurs. 8. Matériau polymère acrylique selon l'une quelconque des revendications précédentes caractérisé en ce que la chaîne alkyle de l'alkylacrylate comporte de 4 à 6 atomes de carbone. 9. Matériau polymère acrylique selon l'une quelconque des revendications précédentes caractérisé en ce que l'acrylate hydroxylé est un monoacrylate de dihydroxy-alkyle ou de dihydroxy-éthoxy-alkyle dont la chaîne alkyle du glycol comporte de 2 à 6 atomes de carbone ; et en ce que le méthacrylate hydroxylé est un monométhacrylate de dihydroxy-alkyle ou de dihydroxyéthoxy-alkyle dont la chaîne alkyle du glycol comporte de 2 à 6 atomes de carbone. 10. Matériau polymère acrylique selon l'une quelconque des revendications précédentes caractérisé en ce que le diacrylate de diol est le diacrylate de diéthylène glycol, le diacrylate de triéthylène glycol ou un diacrylate d'alkyldiol dont la chaîne alkyle comporte de 2 à 6 atomes de carbone ; et en ce que le diméthacrylate de diol est le diméthacrylate de diéthylène glycol ou un diméthacrylate d'alkyldiol dont la chaîne alkyle comporte de 2 à 6 atomes de carbone. 11. Matériau polymère acrylique selon l'une quelconque des revendications précédentes caractérisé en ce qu'il est obtenu par polymérisation radicalaire à partir d'un mélange comprenant au moins les monomères suivants : - le 2-phénoxy-éthylacrylate ; - l'acrylate de butyle ; - l'acrylate d'hydroxy-éthyle ou l'acrylate d'hydroxybutyle ; - le méthacrylate d'hydroxy-éthyle ; - le diacrylate de diéthylène glycol ; - le diméthacrylate de diéthylène glycol ou le diméthacrylate de triéthylène glycol. 12. Matériau polymère acrylique selon la revendication précédente caractérisé en ce que le mélange comprend en outre du diméthacrylate d'éthylène glycol ou du diméthacrylate de glycérol. 13. Matériau polymère acrylique selon l'une quelconque des revendications précédentes caractérisé en ce que le mélange comprend entre 45 et 90% en masse d'arylalcoxy-acrylate ou d'arylalcoxy-méthacrylate. 14. Matériau polymère acrylique selon l'une quelconque des revendications précédentes caractérisé en ce que le mélange comprend entre 5 et 20% en masse d'alkylacrylate. 15. Matériau polymère acrylique selon l'une quelconque des revendications précédentes caractérisé en ce que l'acrylate hydroxylé et le méthacrylate hydroxylé représentent entre 5 et 20% en masse du mélange. 16. Matériau polymère acrylique selon l'une quelconque des revendications précédentes caractérisé en ce que le diacrylate de diol et le diméthacrylate de diol représentent entre 1 et 3% en masse du mélange. 17. Matériau polymère acrylique selon l'une quelconque des revendications précédentes caractérisé en ce que la proportion relative entre l'acrylate hydroxylé et le méthacrylate hydroxylé et entre le diacrylate de diol et le diméthacrylate de diol varie pour chaque couple de 30 à 70% de l'un par rapport à l'autre. 18. Matériau polymère acrylique selon la revendication 2 caractérisé en ce que le mélange comprend entre 0,3 et 0,7% en masse d'initiateur. 19. Matériau polymère acrylique selon la revendication 4 caractérisé en ce que le mélange comprend entre 0,03 et 0,1% en masse d'agent de transfert. 20. Lentille intraoculaire à implanter chirurgicalement dans le sac cristallinien, en remplacement du cristallin naturel, caractérisé en ce qu'elle est réalisée à partir d'un matériau polymère acrylique selon l'une quelconque des revendications précédentes.